(57)【特許請求の範囲】
【請求項１】
（Ａ）（a-1）エチレン含量５２〜５５質量％、ジエン含量７．４〜８．４質量％、ムーニー粘度ＭＬ１＋４（１００℃）５〜１０のエチレン・プロピレン・ジエン３元共重合体４０〜８０質量％、および（a-2）エチレン含量６２〜６７質量％、ジエン含量４．０〜５．０質量％、ムーニー粘度ＭＬ１＋４（１２５℃）４０〜８０のエチレン・プロピレン・ジエン３元共重合体２０〜６０質量％からなるポリマー成分１００質量部に対して、（Ｂ）プロセスオイル３０〜６０質量部、（Ｃ）カーボンブラック４０〜７０質量部、および（Ｄ）架橋剤２〜４質量部を含有する組成物の架橋体で構成されてなることを特徴とするケーブル接続部用保護部材。
【請求項２】
（Ａ）成分は、（a-1）成分６０〜７０質量％、および（a-2）成分３０〜４０質量％からなることを特徴とする請求項１記載のケーブル接続部用保護部材。
【請求項３】
前記組成物は、（Ａ）成分１００質量部に対し、酸化亜鉛を３〜７質量部、および酸化防止剤を０．５〜３．０質量部さらに含有することを特徴とする請求項１または２記載のケーブル接続部用保護部材。
【請求項４】
前記組成物は、（ｉ）ムーニー粘度ＭＬ１＋４（１００℃）１０〜４０、（ii）ムーニースコーチ時間ｔ5（１２５℃）１０〜５０分、（iii）デュロメータ硬さ４５〜６０、（iv）引張伸び３００〜６００％、および（ｖ）圧縮永久歪み１０〜３０％であることを特徴とする請求項１乃至３のいずれか１項記載のケーブル接続部用保護部材。
【請求項５】
ケーブル接続部に当接される面の表面粗さ（Ｒｚ）が４〜８μｍであることを特徴とする請求項１乃至４のいずれか１項記載のケーブル接続部用保護部材。
【請求項６】
請求項１乃至５のいずれか１項記載のケーブル接続部用保護部材を備えたことを特徴とするケーブル接続部。
【発明の詳細な説明】
【技術分野】
【０００１】
本発明は、ＣＶケーブル（架橋ポリエチレン絶縁ケーブル）などのケーブルの接続部に使用される保護カバーなどの保護部材、およびそのような保護部材を用いたケーブル接続部に関する。
【背景技術】
【０００２】
従来、ＣＶケーブルなどの電力ケーブルの中間接続部および終端接続部、あるいは通信ケーブルの端末などにおける接続部においては、防水、保護、絶縁補強などを目的として、エチレンプロピレンゴムをベースとしたゴム材料を射出成型した保護部材が使用されている（例えば、特許文献１参照）。
【０００３】
エチレンプロピレンゴムは、耐候性、耐水性に優れるうえ、絶縁性も良好であり、屋外で長期に亘って使用されることが多く、かつ絶縁性も要求される上記保護部材の材料として好適であった。しかしながら、このエチレンプロピレンゴムをベースとしたゴム材料には、その加工性を高めるため、プロセスオイルなどの軟化剤を大量に配合する必要があった。軟化剤を大量に配合すると、流動性が高まり加工性が向上する。しかし、その反面、破断強度や圧縮永久歪みなどの機械特性が低下する。また、加熱時の軟化剤の揮発により熱老化特性が低下し、また寸法変化も生じる。このため、従来の保護部材は、機械特性、熱老化特性および寸法安定性がやや不十分であった。
【０００４】
このような問題に対し、カーボンブラック、クレー、タルクなどの補強材を配合して機械特性を高めることも行われている。しかしながら、少量の添加では効果が小さく、多量に配合すると粘度が上昇し、加工性が低下した。
【０００５】
このため、加工性が良好で、かつ機械特性、熱老化特性および寸法安定性にも優れるエチレンプロピレンゴムをベースとしたゴム材料が求められている。
【先行技術文献】
【特許文献】
【０００６】
【特許文献１】特開第２０１２−１５１０７４号公報
【発明の開示】
【発明が解決しようとする課題】
【０００７】
本発明は上記従来の事情に対処してなされたもので、加工性が良好で、かつ機械特性、熱老化特性および寸法安定性にも優れるエチレンプロピレンゴムをベースとしたゴム材料を用いて機械特性、熱老化特性、寸法安定性を向上させたケーブル接続部用保護部材、およびそのような保護部材を備えた高品質、高信頼性のケーブル接続部を提供することを目的とする。
【課題を解決するための手段】
【０００８】
上記目的を達成するため、本発明は下記［１］〜［６］の実施形態を有する。
［１］（Ａ）（a-1）エチレン含量５２〜５５質量％、ジエン含量７．４〜８．４質量％、ムーニー粘度ＭＬ１＋４（１００℃）５〜１０のエチレン・プロピレン・ジエン３元共重合体４０〜８０質量％、および（a-2）エチレン含量６２〜６７質量％、ジエン含量４．０〜５．０質量％、ムーニー粘度ＭＬ１＋４（１２５℃）４０〜８０のエチレン・プロピレン・ジエン３元共重合体２０〜６０質量％からなるポリマー成分１００質量部に対して、（Ｂ）プロセスオイル３０〜６０質量部、（Ｃ）カーボンブラック４０〜７０質量部、および（Ｄ）架橋剤２〜４質量部を含有する組成物の架橋体で構成されてなることを特徴とするケーブル接続部用保護部材である。
［２］［１］に記載のケーブル接続部用保護部材において、（Ａ）成分は、（a-1）成分６０〜７０質量％、および（a-2）成分３０〜４０質量％からなることを特徴とするケーブル接続部用保護部材である。
［３］［１］または［２］に記載のケーブル接続部用保護部材において、前記組成物は、（Ａ）成分１００質量部に対し、酸化亜鉛を３〜７質量部、および酸化防止剤を０．５〜３．０質量部さらに含有することを特徴とするケーブル接続部用保護部材である。
［４］［１］乃至［３］のいずれかに記載のケーブル接続部用保護部材において、前記組成物は、（ｉ）ムーニー粘度ＭＬ１＋４（１００℃）１０〜４０、（ii）ムーニースコーチ時間ｔ5（１２５℃）１０〜５０分、（iii）デュロメータ硬さ４５〜６０、（iv）引張伸び  ３００〜６００％、および（ｖ）圧縮永久歪み１０〜３０％であることを特徴とするケーブル接続部用保護部材である。
［５］［１］乃至［４］のいずれかに記載のケーブル接続部用保護部材において、ケーブル接続部に当接される面の表面粗さ（Ｒｚ）が４〜８μｍであることを特徴とするケーブル接続部用保護部材である。
［６］［１］乃至［５］のいずれかに記載のケーブル接続部用保護部材を備えたことを特徴とするケーブル接続部。
【発明の効果】
【０００９】
本発明によれば、加工性が良好で、かつ機械特性、熱老化特性および寸法安定性にも優れるエチレンプロピレンゴムをベースとしたゴム材料を用いて機械特性、熱老化特性、寸法安定性を向上させたケーブル接続部用保護部材、およびそのような保護部材を備えた高品質、高信頼性のケーブル接続部が提供される。
【発明を実施するための形態】
【００１０】
以下、本発明の実施の形態について説明する。
【００１１】
本発明のケーブル接続部用保護部材は、（Ａ）（a-1）エチレン含量５２〜５５質量％、ジエン含量７．４〜８．４質量％、ムーニー粘度ＭＬ１＋４（１００℃）５〜１０のエチレン・プロピレン・ジエン３元共重合体４０〜８０質量％、および（a-2）エチレン含量６２〜６２質量％、ジエン含量４．０〜５．０質量％、ムーニー粘度ＭＬ１＋４（１２５℃）４０〜８０のエチレン・プロピレン・ジエン３元共重合体２０〜６０質量％からなるポリマー成分１００質量部に対して、（Ｂ）プロセスオイル３０〜６０質量部、（Ｃ）カーボンブラック４０〜７０質量部、および（Ｄ）架橋剤２〜４質量部を含有する組成物の架橋体から構成される。
【００１２】
（Ａ）ポリマー成分として使用される（a-1）成分および（a-2）成分の各エチレン・プロピレン・ジエン３元共重合体は、上記条件を満足するものであれば、ジエン成分の種類などは特に限定されるものではなく、市販のエチレン・プロピレン・ジエン３元共重合体のなかから、それぞれ１種以上を適宜選択して使用することができる。具体的には、例えば、エチレンおよびプロピレンに、ジエン成分としてエチリデンノルボルネン、ジシクロペンタジエン、１，４−ヘキサジエンなどを共重合させたものであって、上記各条件を満たすものが使用される。
【００１３】
（a-1）成分および（a-2）成分の各エチレン・プロピレン・ジエン３元共重合体として使用される市販品を例示すると、（a-1）成分としては、例えば、三井化学（株）製の三井ＥＰＴ  Ｘ−４０１０Ｍ（商品名；エチレン含量５４質量％、ジエン含量７．６質量％、ムーニー粘度ＭＬ１＋４（１００℃）８）などが挙げられる。
【００１４】
また、（a-2）成分としては、例えば、三井化学（株）製の三井ＥＰＴ  ３０６２ＥＭ（商品名；エチレン含量６５質量％、ジエン含量４．５質量％、ムーニー粘度ＭＬ１＋４（１００℃）４３、油展量２０ｐｈｒ）、同三井ＥＰＴ  ３０７２ＥＭ（商品名；エチレン含量６４質量％、ジエン含量５．４質量％、ムーニー粘度ＭＬ１＋４（１００℃）５１、油展量４０ｐｈｒ）、ＪＳＲ（株）製のＪＳＲ  ＥＰ２５（商品名；エチレン含量５９質量％、ジエン含量５．１質量％、ムーニー粘度ＭＬ１＋４（１００℃）６３）、同ＪＳＲ  ＥＰ３５（商品名；エチレン含量５２質量％、ジエン含量８．１質量％、ムーニー粘度ＭＬ１＋４（１００℃）５６）、同ＪＳＲ  ＥＰ６５（商品名；エチレン含量５４質量％、ジエン含量９．０質量％、ムーニー粘度ＭＬ１＋４（１００℃）４８）、住友化学（株）製のエスプレン５０２（商品名；エチレン含量５６質量％、ジエン含量４．０質量％、ムーニー粘度ＭＬ１＋４（１００℃）６２）、同エスプレン５１２Ｆ（商品名；エチレン含量６５質量％、ジエン含量４．０質量％、ムーニー粘度ＭＬ１＋４（１００℃）６６）などが挙げられる。
【００１５】
上記（a-1）成分および（a-2）成分の混合割合は、（a-1）成分が４０〜８０質量％、好ましくは５０〜７０質量％、より好ましくは６０〜７０質量％、（a-2）成分が２０〜６０質量％、好ましくは３０〜５０質量％、より好ましくは３０〜４０質量％である。（a-1）成分の割合が上記範囲未満、または（a-2）成分の割合が上記範囲を超えると、ゴム組成物のムーニー粘度が高くなり、加工性が低下する。また、（a-2）成分の割合が上記範囲未満、または（a-1）成分の割合が上記範囲を超えると、ゴム組成物のグリーン強度、および硬化後の機械特性が低下する。
【００１６】
（Ｂ）成分のプロセスオイルは、主として加工性を改善する作用を有する。プロセスオイルは、特に限定されるものではなく、パラフィン系プロセスオイル、ナフテン系プロセスオイル、および芳香族系プロセスオイルのいずれであってもよいが、機械特性を向上させ、また、押出加工性、耐汚染性、耐候性、熱老化特性などの観点からはパラフィン系プロセスオイルが好ましい。具体的には、例えば、出光興産（株）製のダイアナプロセスオイルＰＷ−９０、同ダイアナプロセスオイルＰＷ−３８０、ＪＸ日鉱日石エネルギー（株）製のスーパーオイルＮ１００（以上、いずれもパラフィン系プロセスオイルの商品名）などが好適に使用される。プロセスオイルは、１種を単独で使用してもよく、２種以上を混合して使用してもよい。
【００１７】
このプロセスオイルの配合量は、（Ａ）ポリマー成分１００質量部あたり、３０〜６０質量部の範囲が好ましい。配合量が３０質量部未満では、ゴム組成物のムーニー粘度が高くなり、加工性が低下する。また、混練加工時に分散不良などが生ずるおそれがある。６０質量部を超えると、グリーン強度が低下し、硬化後の機械特性も低下する。また、熱老化特性が低下し、加熱時の寸法変化も大きくなる。さらに、加工時に分散不良が生じるおそれがある。プロセスオイルの配合量のより好ましい範囲は、ポリマー成分１００質量部あたり、３０〜４０質量部である。
【００１８】
（Ｃ）成分のカーボンブラックは、主として機械特性を向上させる作用を有する。カーボンブラックとしては、ファーネスブラック、チャンネルブラック、サーマルブラックなどを用いることができる。なかでも、機械特性向上の観点から、ファーネスブラックが好ましく、良押出性ファーネスカーボンブラック（ＦＥＦ）、汎用ファーネスカーボンブラック（ＧＰＦ）、半補強性ファーネスカーボンブラック（ＳＲＦ）、がより好ましい。具体的には、例えば、旭カーボン（株）製の旭＃６０、旭＃５５、旭＃５０Ｕ、東海カーボン（株）製のシーストＦ、シーストＶ、シーストＳ、新日化カーボン（株）製のニテロン＃１０（以上、いずれも商品名）などが好適に使用される。カーボンブラックは、１種を単独で使用してもよく、２種以上を混合して使用してもよい。
【００１９】
このカーボンブラックの配合量は、（Ａ）ポリマー成分１００質量部あたり、４０〜７０質量部の範囲が好ましい。配合量が４０質量部未満では、機械特性が低下する。また、７０質量部を超えると、ゴム組成物のムーニー粘度が高くなり、加工性が低下する。カーボンブラックの配合量のより好ましい範囲は、ポリマー成分１００質量部あたり、５０〜６０質量部である。
【００２０】
（Ｄ）成分の架橋剤としては、有機過酸化物が好ましい。硫黄や硫黄化合物など、この種のゴムの架橋剤として広く使用されているその他の架橋剤も使用可能であるが、機械特性（特に、圧縮永久歪み特性）、熱老化特性、寸法安定性などを高める観点からは有機過酸化物が好ましい。有機過酸化物としては、ジクミルパーオキサイド、ジ−ｔｅｒｔ−ブチルパーオキサイド、２，５−ジメチルー２，５−ジ−（ｔｅｒｔ−ブチルパーオキシ）ヘキサン、２，５−ジメチルー２，５−ジ−（ｔｅｒｔ−ブチルパーオキシ）ヘキシン−３、１，３−ビス（ｔｅｒｔ−ブチルパーオキシイソプロピル）ベンゼン、１，１−ビス（ｔｅｒｔ−ブチルパーオキシ）−３，３，５−トリメチルシクロヘキサン、１，１−ビス（ｔｅｒｔ−ブチルパーオキシ）−シクロヘキサン、ｎ−ブチル−４，４−ビス（ｔｅｒｔ−ブチルパーオキシ）バレレート、ベンゾイルオキサイド、２，４−ジクロロベンゾイルパーオキサイド、ｔｅｒｔ−ブチルパーオキシベンゾエート、ｔｅｒｔ−ブチルパーオキシイソプロピルカーボネート、ジアセチルパーオキサイド、ラウロイルパーオキサイド、ｔｅｒｔ−ブチルクミルパーオキサイドなどが挙げられる。これらは、１種を単独で使用してもよく、２種以上を混合して使用してもよい。架橋剤としては、なかでも製造加工工程において加えられる熱履歴や貯蔵安定性の観点からジクミルパーオキサイド、１，３−ビス（ｔｅｒｔ−ブチルパーオキシイソプロピル）ベンゼン、１，１−ビス（ｔｅｒｔ−ブチルパーオキシ）−シクロヘキサンが好ましく、ジクミルパーオキサイドがより好ましい。有機過酸化物は、（Ａ）ポリマー成分１００質量部に対し、２．０〜４．０質量部配合することが好ましく、２．５〜３．５質量部配合することがより好ましい。配合量が２．０質量部未満では、熱老化特性、寸法安定性、機械特性、特に圧縮永久歪みが低下する。また、配合量が４．０質量部を超えると、引張伸びが低下するおそれがある。
【００２１】
なお、架橋剤として有機過酸化物を用いる場合、架橋助剤を配合すると加硫速度の
促進、また、機械特性、特に圧縮永久歪みや熱老化特性をさらに向上させることができる。架橋助剤としては、例えば、アクリル酸亜鉛もしくはその塩、メタクリル酸亜鉛もしくはその塩、エチレングリコールジメタクリレート、Ｎ，Ｎ′−ｍ−フェニレンジマレイミド、トリアリルイソシアヌレート、多官能性メタクリレートモノマーなどが挙げられる。架橋助剤の配合量は、例えば、メタクリル酸亜鉛もしくはその塩では、ポリマー成分１００質量部に対し、通常、１．０〜５．０質量部、好ましくは、２．０〜４．０質量部である。また、Ｎ，Ｎ′−ｍ−フェニレンジマレイミドでは、ポリマー成分１００質量部に対し、通常、０．５〜３．０質量部、好ましくは、０．５〜１．５質量部である。配合量が前記範囲未満では、添加による効果が十分に得られず、前記範囲を超えると、機械特性、特に引張伸びが低下するおそれがある。
【００２２】
本発明のケーブル接続部用保護部材を形成する組成物には、以上の各成分の他、本発明の効果を阻害しない範囲で、この種の組成物に一般に配合される、酸化亜鉛（亜鉛華）、酸化防止剤、滑剤、加工助剤、着色剤、難燃剤、オゾン劣化防止剤、老化防止剤、紫外線吸収剤、中和剤、その他の添加剤を配合することができる。また、カーボンブラック以外の無機充填剤も、本発明の効果を阻害しない範囲で使用してもよい。
【００２３】
酸化亜鉛（亜鉛華）は、ポリマー成分１００質量部に対して、通常、３〜７質量部、好ましくは、４〜６質量部配合される。
【００２４】
酸化防止剤は、ポリマー成分１００質量部に対して、通常、０．５〜３．０質量部、好ましくは、１．０〜２．０質量部配合される。酸化防止剤としては、例えば、ヒンダードフェノール系酸化防止剤、ベンズイミダゾール系酸化防止剤、キノリン系酸化防止剤などが知られているが、いずれも使用可能であり、これらの中から１種以上を適宜選択して使用することができる。ヒンダードフェノール系酸化防止剤の市販品としては、例えば、Ｉｒｇａｎｏｘ  １０１０、Ｉｒｇａｎｏｘ  １０７６（以上、いずれもＢＡＳＦ製  商品名）などが例示される。ベンズイミダゾール系酸化防止剤としては、例えば、ノクラックＭＢ（大内新興化学工業（株）製  商品名）などが例示される。キノリン系酸化防止剤としては、ノンフレックスＲＤ（精工化学（株）製  商品名）などが例示される。
【００２５】
カーボンブラック以外の無機充填剤としては、例えば、シリカ、クレー、タルク、マイカ、炭酸カルシウム、水酸化マグネシウム、水酸化アルミニウム、硫酸バリウム、酸化チタン、ガラス繊維などが挙げられる。
【００２６】
本発明のケーブル接続部用保護部材は、（Ａ）ポリマー成分、（Ｂ）プロセスオイル、（ｃ）カーボンブラック、（Ｄ）架橋剤、および必要に応じて配合される各種成分を、バンバリーミキサー、インターナルミキサー、ニーダー、ロールなどの通常の混練機を用いて均一に混合してゴムコンパウンドを得、これを射出成型などにより所定の形状に成形し架橋させることにより得られる。ゴムコンパウンドを得る際の各成分の配合方法は特に限定されず、架橋剤および架橋助剤などの架橋系成分以外の配合成分を予め混練してマスターバッチとし、残りの成分を添加してさらに混練する方法、各成分を任意の順序で添加し混練する方法、全成分を同時に添加して混練する方法などのいずれであってもよい。
【００２７】
このようにして得られるケーブル接続部用保護部材は、プロセスオイルおよびカーボンブラックの配合量が抑えられた組成物で形成されているので、機械特性が良好で、熱老化特性、寸法安定性にも優れている。しかも、組成物は流動性が良好で加工性に優れているため、射出成型やトランスファー成型が適用可能であり、外観に優れる成型品を効率よく製造することができる。したがってまた、これを用いて信頼性の高いケーブル接続部を効率よく形成することができる。
【００２８】
なお、本発明のケーブル接続部用保護部材を形成する組成物は、（ｉ）ムーニー粘度ＭＬ１＋４（１００℃）が１０〜４０であることが好ましく、１０〜３０であることがより好ましい。ムーニー粘度ＭＬ１＋４（１００℃）が１０未満では、ゴムコンパウンド製造時および製品加工時にリボン切れなどを起こして生産性が低下し、４０を超えると、加工性が低下する。また（ii）ムーニースコーチ時間ｔ5（１２５℃）が１０〜５０分であることが好ましく、２０〜４０分であることがより好ましい。ムーニースコーチ時間ｔ5（１２５℃）が１０分未満では、ゴムコンパウンド製造時および製品加工時にスコーチ（ヤケ）が発生し、５０分を超えると、加硫時間が長くなり生産性が低下する。
ムーニー粘度ＭＬ１＋４（１００℃）およびムーニースコーチ時間ｔ5（１２５℃）は、架橋前の組成物について、ＪＩＳ  Ｋ  ６３００−１（未加硫ゴム―物理特性―第１部：ムーニー粘度計による粘度及びスコーチタイムの求め方）に準拠して測定される。
【００２９】
また、本発明のケーブル接続部用保護部材を形成する組成物は、（iii）デュロメータ硬さが４５〜６０であることが好ましく、５０〜６０であることがより好ましい。デュロメータ硬さが４５未満では、製品に荷重がかかった際につぶれるおそれがあり、６０を超えると、硬すぎて保護材としてケーブルに装着できないおそれがある。
デュロメータ硬さは、ＪＩＳ  Ｋ  ６２５３−３（加硫ゴムおよび熱可塑性ゴム―硬さの求め方）に準拠してタイプＡデュロメータにより測定される。
【００３０】
また、本発明のケーブル接続部用保護部材を形成する組成物は、（iv）引張伸びが３００〜６００％であることが好ましく、４００〜５００％であることがより好ましい。引張伸びが３００％未満では、使用時に破損するおそれがあり、６００％を超えると、ケーブル装着時の密着性が低下するおそれがある。
引張伸びは、ＪＩＳ  Ｋ  ６２５１（加硫ゴムおよび熱可塑性ゴム―引張特性の求め方）に準拠して測定される。
【００３１】
また、本発明のケーブル接続部用保護部材を形成する組成物は、（ｖ）圧縮永久ひずみが１０〜３０％であることが好ましく、１３〜２２％であることがより好ましい。圧縮永久ひずみが３０％を超えると使用時に形状を保持できないおそれがあり、また密着性が低下するおそれもある。一方、１０％に満たないとケーブルへの装着が困難なるおそれがある。
圧縮永久ひずみは、ＪＩＳ  Ｋ  ６２６２（加硫ゴムおよび熱可塑性ゴム―常温，高温および低温における圧縮永久ひずみの求め方）に準拠し測定される。
【００３２】
また、本発明のケーブル接続部用保護部材を形成する組成物は、熱老化（１２１℃、６時間）後の引張伸び残率が９０％以上であることが好ましく、また、重量変化率が−３〜０％であることが好ましい。引張伸び残率が９０％未満であるか、または重量変化率が−３％未満、すなわち、重量変化が前記範囲より大きくなると、寸法安定性の低下などによりケーブル接続部への装着後、保護部材として機能しなくなるおそれがある。
【００３３】
また、本発明のケーブル接続部用保護部材は、ケーブル接続部に装着された際にケーブル接続部に当接される面の表面粗さが十点平均粗さ（Ｒｚ：ＪＩＳ  Ｂ  ０６０１−１９９４）で４〜８μｍであることが好ましく、５〜７μｍであることがより好ましい。表面粗さ（Ｒｚ）が４μｍ未満では成形型からの離形が難しくなり、表面粗さ（Ｒｚ）が８μｍを超えると、機械特性の低下と共にケーブル接続部と保護部材との界面に雨水などが侵入し、絶縁性能が大きく低下するおそれがある。
【００３４】
なお、保護部材の表面は、保護部材の成型に用いる成型型内面の表面状態がほぼ転写される。このため、成型型内面の表面粗さを制御することにより、保護部材の表面粗さを所望の範囲に調節することができる。すなわち、成型型内面の表面粗さ（Ｒｚ）を４〜８μｍの範囲に設定すれば、保護部材の表面を、ほぼそれに対応した表面粗さ（Ｒｚ）４〜８μｍを有する表面に形成することができる。成型型内面の表面粗さは、内面仕上げ時に使用する研磨材などを適宜選択することによって任意に制御することができる。
【００３５】
本発明のケーブル接続部用保護部材は、電力ケーブルをはじめ、各種ケーブルの接続部に装着する保護部材として幅広く用いることができる。接続部は終端接続部であっても中間接続部であってもよい。従来に比べ、機械特性、熱老化特性および寸法安定性が向上しているため、屋外のような厳しい条件下で長期間使用するケーブル接続部における用途に特に有用である。
【実施例】
【００３６】
次に、本発明を実施例によりさらに詳細に説明するが、本発明はこれらの実施例に何ら限定されるものではない。なお、実施例および比較例で用いた成分は以下の通りである。
【００３７】
ＥＰＤＭ（エチレン・プロピレン・ジエン３元共重合体）（１）：
三井化学（株）製  商品名 三井ＥＰＴ  Ｘ−４０１０Ｍ；
エチレン含量５４質量％、ジエン含量７．６質量％、
ムーニー粘度ＭＬ１＋４（１００℃）８
ＥＰＤＭ（エチレン・プロピレン・ジエン３元共重合体）（２）：
三井化学（株）製  商品名 三井ＥＰＴ  ３０６２ＥＭ；
エチレン含量６５質量％、ジエン含量４．５質量％、
ムーニー粘度ＭＬ１＋４（１２５℃）４３、油展量２０ｐｈｒ
カーボンブラック：
旭カーボン（株）製  商品名 旭＃５０Ｕ
パラフィン系プロセスオイル：
出光興産（株）製  商品名 ダイアナプロセスオイルＰＷ−９０
酸化亜鉛：
三井金属（株）製  商品名 酸化亜鉛二種
酸化防止剤：
ＢＡＳＦ製  商品名 Ｉｒｇａｎｏｘ１０１０
有機過酸化物：ジクミルパーオキサイド
日油（株）製  商品名 パークミルＤ−４０
硫黄：
細井化学工業（株）製  商品名 硫黄２００メッシュ
加硫促進剤：
大内新興化学工業（株）製  商品名 ノクセラーＴＴ−Ｐ
【００３８】
（実施例１）
ＥＰＤＭ（１）７０質量部、ＥＰＤＭ（２）（ポリマー成分量として）３０質量部、カーボンブラック５５質量部、パラフィン系プロセスオイル３０質量部、酸化亜鉛５質量部、酸化防止剤１質量部および有機過酸化物２．５質量部をニーダーにて均一に混練してゴム組成物を得た。
得られたゴム組成物を射出成型し、外径４０ｍｍ、長さ１００ｍｍの円筒状のケーブル接続部用保護カバーを作製した。また、これとは別に、ゴム組成物を８インチロールでシート状に押し出し、プレス成形加硫を行って、２ｍｍ厚のシートを作製した。
【００３９】
（実施例２〜６、比較例１〜３）
実施例１と同様にして、表１に示す成分を表１に示す量で用いて、ケーブル接続部用保護カバーおよびシートを作製した。
【００４０】
各実施例および各比較例で得られたシートについて、デュロメータ硬さ、引張伸び、および圧縮永久歪みを測定した。また、熱老化試験を行い熱老化特性を評価した。また、架橋前のゴム組成物のムーニー粘度ＭＬ１＋４およびムーニースコーチ時間ｔ5をそれぞれ１００℃および１２５℃で測定した。さらに、各実施例および各比較例で得られたケーブル接続部用保護カバーの外観から成型性を評価した。測定方法、評価方法などは次の通りである。
【００４１】
［ムーニー粘度ＭＬ１＋４、ムーニースコーチ時間ｔ5］
ＪＩＳ  Ｋ  ６３００−１に準拠して測定した。
［デュロメータ硬さ］
ＪＩＳ  Ｋ  ６２５３−３に規定するタイプＡデュロメータにより測定した。
［引張伸び］
ＪＩＳ  Ｋ  ６２５１に基づき、３号試験片を用いて測定した。
［圧縮永久歪み］
ＪＩＳ  Ｋ  ６２６２に準拠し、１００℃で７０時間の条件で圧縮率２５％として測定した。
［熱老化特性］
ＪＩＳ  Ｋ  ６２５７に準拠し、１２１℃で１６８時間の熱老化後、上記と同様にして引張伸びを測定し、次式より引張伸び残率を算出した。また、熱老化前後の重量を測定し次式よりその変化率を算出した。
引張伸び残率（％）
＝［（熱老化後引張伸び）／（初期引張伸び）］×１００
重量変化率（％）
＝［｛（熱老化後重量）−（熱老化前重量）｝／（熱老化前重量）］×１００
［成型性］
得られたケーブル接続部用保護カバーの外観を目視にて観察し、下記の基準で評価した。
◎：外観良好
○：外観概ね良好（僅かに材料のフロー痕あり）
△：外観不良
×：材料の流動性が悪く成型できず
【００４２】
これらの結果を表１下欄に示す。
【００４３】
【表１】
0006040283.tif 000002
【００４４】
表１から明らかなように、実施例１〜５はいずれも、加工性の指標であるムーニー粘度およびムーニースコーチ時間、デュロメータ硬さ、および引張伸び、圧縮永久歪み、熱老化特性、成型性において、良好な結果が得られた。
【産業上の利用可能性】
【００４５】
本発明のケーブル接続部用保護部材は、従来に比べ、機械特性、熱老化特性および寸法安定性が改善されており、かつ外観も良好であることから、各種ケーブルの接続部に装着する保護部材として有用である。
【要約】
【課題】機械特性、熱老化特性、寸法安定性に優れたケーブル接続部用保護部材、およびそれを用いたケーブル接続部を提供する。
【解決手段】（Ａ）（a-1）エチレン含量５２〜５５質量％、ジエン含量７．４〜８．４質量％、ムーニー粘度ＭＬ１＋４（１００℃）５〜１０のエチレン・プロピレン・ジエン３元共重合体４０〜８０質量％、および（a-2）エチレン含量６２〜６７質量％、ジエン含量４．０〜５．０質量％、ムーニー粘度ＭＬ１＋４（１２５℃）４０〜８０のエチレン・プロピレン・ジエン３元共重合体２０〜６０質量％からなるポリマー成分１００質量部に対して、（Ｂ）プロセスオイル３０〜６０質量部、（Ｃ）カーボンブラック４０〜７０質量部、および（Ｄ）架橋剤２〜４質量部を含有する組成物の架橋体で構成されてなるケーブル接続部用保護部材、並びにそれを備えたケーブル接続部。
【選択図】なし